(57)【特許請求の範囲】
【請求項１】
内添用填料を対パルプ５重量％以下として抄造した原紙に白色顔料とバインダーを主体とする塗料を片面または両面合計で２〜１５ｇ／ｍ2 塗工した塗料層が設けられており、かつ坪量が６０〜１００ｇ／ｍ2 、不透明度が８６％以下、立て掛けて使用したときの縦方向の剛直度が９０ｍｇ以上であるコート紙を使用したことを特徴とするＯＣＲ帳票付きパンフレット。
【請求項２】
前記原紙は、内添用填料を添加せずに抄造したものであることを特徴とする請求項１記載のＯＣＲ帳票付きパンフレット。
【発明の詳細な説明】
【０００１】
本発明は、パンフレット部分とＯＣＲ帳票部分とが同一用紙に印刷されて一体化され、しかも立て掛けて置くことができる、コート紙を使用したＯＣＲ帳票付きパンフレットに関する。
【０００２】
【従来の技術】
ＯＣＲ（オプチカル・キャラクター・リコグニション）帳票は、そこに記入された内容をＯＣＲリーダーによって光学的に自動読み取りを行ない、コンピューターにインプットするための記入用紙である。ＯＣＲ帳票をＯＣＲリーダーで読み取るに際しては、フィーダー部に積まれたＯＣＲ帳票が１枚ずつリーダー部に供給され、記入された全データを確実に読み取ることが要求される。もし２枚以上のＯＣＲ帳票が供給される、いわゆる２枚差しが起きた場合、通過する帳票用紙の光透過率の変化で検知され、２枚以上の帳票はリジェクトされ、再度リ−ダ−で読み取るか、手入力される。従って、この検知機構に対応するために、ＯＣＲ帳票は所定の光透過率を有するＯＣＲ用紙を使用する必要がある。そのため従来から使用されているＯＣＲ用紙としては表面にコート層のない光透過性の良好な紙が使用されており、コート層がないため発色効果の良くないカラー印刷を余儀なくされていた。
【０００３】
かようなＯＣＲ帳票は通常、損害保険の申込用紙あるいは通信販売やカタログ販売の申込用紙として商品の案内パンフレットなどに挟み込まれたり、簡単に糊付けされて顧客へ届けられ、顧客が必要事項を記入したのち会社等へ返送されるが、案内パンフレットに折り込んだり糊付けしたＯＣＲ帳票がパンフレットからはみ出したり、ばらばらになったりする欠点があった。
【０００４】
こうした欠点を解消するために本発明者らは、パンフレット部分とＯＣＲ帳票部分とが同一用紙に印刷されて一体化されたＯＣＲ帳票付きパンフレットを提案した（特開平７−３２７６７号）。これにより、案内パンフレットとＯＣＲ帳票の個別製作がなくなり、案内パンフレットにＯＣＲ帳票を挟み込んだり糊付けして一体化する作業を不要にするとともに、パンフレットの商品説明箇所とＯＣＲ帳票の記入欄とを近接できるため記入しやすくなるといった多くの利点が得られる。
【０００５】
【発明が解決しようとする課題】
上記したようなＯＣＲ帳票付きパンフレットに使用する用紙は、商品説明等をカラー印刷できるように適度なカラー印刷適性を有することが要求されるとともに、ＯＣＲ帳票としてＯＣＲリーダーで光学的に読み取るに際して２枚差し検知機構が確実に機能するように、さらには従来から使用されているＯＣＲ帳票専用の用紙と混在している場合でも読み取りができるようにするために、所定の光透過率が要求される。
【０００６】
カラー印刷適性を向上させるためには、白色顔料とバインダーを主成分とする塗料を原紙の表面に塗工したコート紙を使用すればよく、特に高度のカラー印刷適性を備えたコート紙としては例えばアート紙等が知られている。しかしＯＣＲ用紙に上記塗料を塗工して高度のカラー印刷が出来るようにした場合には、不透明度が高くなり過ぎてＯＣＲリーダーによる２枚差し検知や混在読み取りが不可能となってしまう。
【０００７】
不透明度を下げるためには紙厚を薄くすることが考えられるが、立て掛けて置けることを要求されるようなパンフレットの用紙の場合は、紙の腰（紙の剛直度）のない薄い用紙は使用できない。
【０００８】
そこで本発明は、これらの互いに矛盾する性能を同時に満足し、パンフレットとして使用できる鮮やかなカラー印刷が可能であって、しかもＯＣＲリーダーによる２枚差し検知や混在読み取りができ、パンフレットとして立て掛けて置けるるようなＯＣＲ帳票付きパンフレット用コート紙を提供することを目的としてなされたものである。
【０００９】
【課題を解決するための手段】
すなわち本発明によるＯＣＲ帳票付きパンフレットは、内添用填料を対パルプ５重量％以下として抄造した原紙に白色顔料とバインダーを主体とする塗料を片面または両面合計で２〜１５ｇ／ｍ2 塗工した塗料層が設けられており、かつ坪量が６０〜１００ｇ／ｍ2 、不透明度が８６％以下、立て掛けて使用したときの縦方向の剛直度が９０ｍｇ以上であるコート紙を使用したことを特徴とするものである。
【００１０】
【発明の実施の形態】
本発明に用いる原紙を抄造するに際しては、原料パルプとして針葉樹晒クラフトパルプ（ＮＢＫＰ）、広葉樹晒クラフトパルプ（ＬＢＫＰ）、針葉樹晒サルファイトパルプ（ＮＢＳＰ）、サーモメカニカルパルプ（ＴＭＰ）などの木材パルプを主体とし、これに必要に応じて、麻、竹、ワラ、ケナフ等の非木材パルプを併用することができる。
【００１１】
これらの原料パルプに内添用填料を加え、さらにサイズ剤、乾燥紙力増強剤、湿潤紙力増強剤、染顔料、定着剤等の従来から慣用されている製紙用副資材を適宜添加して紙料を調製し、一般的にはフリーネス３００〜５００ｍｌＣ．Ｓ．Ｆ．で円網抄紙機、長網抄紙機、ツインワイヤー抄紙機等の抄紙機を使用して常法に従い通常坪量５５〜９０ｇ／ｍ2 の原紙を抄紙する。
【００１２】
内添用填料は、紙に不透明性、白色度、平滑性、柔軟性などを付与し、印刷適性を改良する目的で従来から使用されているものであり、クレー、カオリン、タルク、二酸化チタン、炭酸カルシウム、水酸化アルミニウム、二酸化ケイ素等が挙げられる。本発明でも原紙の抄造段階でこれらの内添用填料を使用することができるが、その使用量は対パルプ５重量％以下とすべきである。内添用填料を５重量％を超えて添加すると、原紙の不透明度が高くなってしまい、それに伴い原紙表面に塗工する塗料の塗工量を少なくせざるを得なくなり、その結果、用紙のカラー印刷適性を低下させることになる。最小限のカラー印刷適性を付与するためには原紙表面に２ｇ／ｍ2 程度の塗料層を設ける必要があるが、内添用填料を５重量％以下に抑えれば、２ｇ／ｍ2 程度の塗料層を設けても、ＯＣＲリーダーによる２枚差し検知や混在読み取りができる程度の光透過性を用紙に付与することができる。しかしながら原紙抄造時の内添用填料の添加量を少なくする程、塗料層を厚くしても所望の光透過性が得られるので、原紙の抄造に際してはできれば内添用填料を添加しないほうが望ましい。
【００１３】
なお必要に応じて、原紙の紙面強度を向上させるために、原紙の抄紙段階の途中でサイズプレス装置等によって、スチレン系樹脂、スチレン・アクリル系樹脂、スチレン・マレイン酸樹脂、アルキルケテンダイマー、澱粉、酸化澱粉、ヒドロキシエチル化澱粉、カルボキシメチル化セルロース、カルボキシメチル化グアーガム、リン酸化グアーガム、酸化グアーガム、ポリビニルアルコール、アリアクリルアミド等の薬品を表面に塗工してもよい。
【００１４】
本発明ではこのようにして抄造した原紙の表面の少なくとも片面に、白色顔料とバインダーを主体とする塗料を塗工して塗料層を設ける。
【００１５】
白色顔料としてはカオリン、炭酸カルシウム、二酸化チタン、水酸化アルミニウム、二酸化ケイ素等が使用でき、これらを単独あるいは２種類以上併用する。バインダーとしては澱粉、カゼイン、ポリビニルアルコール、スチレン・ブタジエン共重合ラテックス、メチルメタクリレート・ブタジエン共重合ラテックス等が使用でき、これらの単独あるいは２種類以上を併用する。塗料中の白色顔料とバインダーの比率は、乾燥重量比で通常は白色顔料１００に対してバインダー１０〜４００の範囲とすることが好ましい。白色顔料とバインダーの他に、さらに必要に応じて分散剤、染顔料、防腐剤、防かび剤、ダスティング防止剤、耐水化剤等の従来から慣用されている塗工用副資材を適宜添加して塗料を調製し、エアナイフコーター、ブレードコーター、ロールコーター等の塗工機を使用して常法に従い原紙の表面に塗工したのち乾燥する。
【００１６】
塗料の塗工量を多くするとカラー印刷適性は高まるが、光透過性が悪くなってＯＣＲリーダーによる２枚差し検知や混在読み取りができなくなる。一方、塗料層がないほうが光透過性を良好にできるが、カラー印刷適性が悪くなってパンフレット用紙としては使用できない。そこで本発明においては、原紙の少なくとも片面に塗工量２〜１５ｇ／ｍ2 となるように塗料層を設けるのである。原紙の両面に塗工してもよく、この場合には両面合計で前記範囲の塗工量となるように塗工する。塗工量が２ｇ／ｍ2 より少ないと、パンフレット用紙としてのカラー印刷適性が劣り、１５ｇ／ｍ2 を超えると、ＯＣＲ用紙として不透明度が高くなってしまう。
【００１７】
さらに本発明においては、上記した塗工量範囲の塗料層を設けたのちの用紙の坪量が６０〜１００ｇ／ｍ2 となるようにする。用紙の坪量は、不透明度と剛直度とに関連し、坪量が６０ｇ／ｍ2 より低くなると必要とされる用紙の剛直度が得られなくなり、坪量が１００ｇ／ｍ2 より高くなると用紙の不透明度が高くなり過ぎる。従って上記の坪量の範囲とすることが、用紙に所望の剛直度と不透明度を付与するために必要である。
【００１８】
また本発明の用紙は、ＯＣＲ帳票としてＯＣＲリーダーで光学的読み取りを可能とし、２枚差し検知や従来のＯＣＲ帳票との混在読み取りができるようにするために、不透明度を８６％以下とする。これより不透明度が高いと、ＯＣＲリーダーによる２枚差し検知や混在読み取りが不可能となる。不透明度は、原紙抄造時の内添用填料の添加量、原紙に対する塗料の塗工量、さらには坪量等をそれぞれ上述した数値範囲内で調節することによって制御することができる。例えば、塗料を塗工していない従来のＯＣＲ帳票用紙が坪量９０ｇ／ｍ2 で不透明度が８５％であるとした場合、本発明では坪量８０ｇ／ｍ2 で不透明度が８０％の原紙に不透明度８６％となるように塗料層を塗工すれば、用紙にカラー印刷適性を付与できるとともに、従来のＯＣＲ帳票用紙と本発明の用紙とが混在していても混在読み取りが可能となる。
【００１９】
また本発明の用紙は、立て掛けて置けるパンフレットとして使用できるように、紙の腰、すなわち剛直度（ＴＡＰＰＩ Ｔ−５４３ｐｍ−８４で規定するガーレー式剛直度試験器で測定した値）を縦方向で９０ｍｇ以上とする。この剛直度は、原紙抄造時の原料パルプの種類、叩解度、添加薬品、抄紙条件、坪量等を制御することによって調整することができる。
【００２０】
【実施例】
以下に実施例および比較例を挙げて本発明を詳述する。なお各薬品の添加量は歩留り１００％として換算して表示してある。また重量％、重量部はいずれも乾燥重量％、乾燥重量部を意味する。
【００２１】
実施例１
ＮＢＫＰ２５重量部およびＬＢＫＰ７５重量部からなる原料パルプをフリ−ネス４００ｍｌＣ．Ｓ．Ｆ．に叩解し、内添用填料としてカオリンを対パルプ５重量％、ロジンサイズ剤を対パルプ０．６重量％、バンドを対パルプ２重量％添加して紙料を調製し、長網抄紙機を使用して常法に従い坪量５６ｇ/ ｍ2 の原紙を抄造した。
【００２２】
この原紙の両面に、下記組成の塗料を片面２ｇ/ ｍ2 ずつ、合計４ｇ/ ｍ2 をエアナイフコーターを用いて塗工し、乾燥後にスーパーカレンダー処理して本発明の用紙を得た。
【００２３】
白色顔料：
カオリン                              ７５重量部
（「ＵＷ−９０」、エンゲルハ−ド（株）製造）
炭酸カルシウム                        ２５重量部
（「ＴＰ−２２２ＨＳ」、奥多摩工業（株）製造）
バインダ−：
澱粉                                    ６重量部
（「ＭＣ−３０００」、敷島スタ−チ（株）製造）
スチレン・ブタジエン共重合ラテックス  １２重量部
（「ニポ−ルＬＸ４０７Ｃ」、日本ゼオン（株）製造）。
【００２４】
実施例２
内添用填料を添加しないで抄造した坪量６０ｇ／ｍ2 の原紙を使用したこと、この原紙の片面のみに１５ｇ／ｍ2 の塗料を塗工したこと以外は、実施例１と同様にして本発明の用紙を得た。
【００２５】
実施例３
内添用填料としてカオリンを対パルプ３重量％添加して抄造した坪量９０ｇ／ｍ2 の原紙を使用した以外は、実施例１と同様にして本発明の用紙を得た。
【００２６】
実施例４
内添用填料を添加しないで抄造した坪量９０ｇ／ｍ2 の原紙を使用したこと、この原紙の両面に、片面５ｇ／ｍ2 ずつ、合計１０ｇ／ｍ2 の塗料を塗工したこと以外は、実施例１と同様にして本発明の用紙を得た。
【００２７】
実施例５
内添用填料を添加しないで抄造した坪量８０ｇ／ｍ2 の原紙を使用したこと、この原紙の両面に、片面４ｇ／ｍ2 ずつ、合計８ｇ／ｍ2 の塗料を塗工したこと以外は、実施例１と同様にして本発明の用紙を得た。
【００２８】
比較例１
坪量５０ｇ／ｍ2 の原紙を使用したこと、この原紙の両面に、片面１ｇ/ ｍ2 ずつ、合計２ｇ／ｍ2 の塗料を塗工したこと以外は、実施例１と同様にして比較用の用紙を得た。
【００２９】
比較例２
内添用填料を添加しないで抄造した坪量５０ｇ／ｍ2 の原紙を使用したこと、この原紙の両面に、片面２０ｇ/ ｍ2 ずつ、合計４０ｇ／ｍ2 の塗料を塗工したこと以外は、実施例１と同様にして比較用の用紙を得た。
【００３０】
比較例３
坪量１００ｇ／ｍ2 の原紙を抄造したこと、この原紙の両面に、片面１ｇ/ ｍ2 ずつ、合計２ｇ／ｍ2 の塗料を塗工したこと以外は、実施例１と同様にして比較用の用紙を得た。
【００３１】
比較例４
ＮＢＫＰ２５重量部およびＬＢＫＰ７５重量部からなる原料パルプをフリ−ネス４００ｍｌＣ．Ｓ．Ｆ．に叩解し、内添用填料としてタルクを対パルプ８．５重量％と二酸化チタンを対パルプ１．５重量％添加し、ロジンサイズ剤を対パルプ０．６重量％、バンドを対パルプ２重量％添加して紙料を調製し、長網抄紙機を使用して常法に従い坪量７０ｇ/ ｍ2 の原紙を抄造し、この原紙に塗料を塗工することなく現行のＯＣＲ帳票用紙とした。
【００３２】
上記の実施例１〜５および比較例１〜４で得られた用紙について、ＯＣＲ帳票付きパンフレット用紙としての評価結果を表１に示す。
【００３３】
なお各評価は下記の方法によって測定した。
・坪量：ＪＩＳ  Ｐ−８１２４に準じた方法で測定した。
・不透明度：ＪＩＳ  Ｐ−８１３８に準じた方法で測定した。
・剛直度（縦）：ＴＡＰＰＩ  Ｔ−５４３ｐｍ−８４で規定するガーレー式剛直度試験器で測定した。
・混在読み取り適性：ＯＣＲリ−ダ−（東芝Ｖ３０５０Ｓ型）を使用して、比較例４の現行のＯＣＲ帳票用紙と混在させてフィーダー部からリーダー部へ機械的に搬送し、読み取り試験を行なった。
・印刷適性：オフセット印刷機を使用してシアン，イエロー，マゼンタ，スミの各インキを使用して多色刷り印刷を施して評価した。
【００３４】
上記の混在読み取り適性と印刷適性は、５点法で評価結果を示した。５点法評価では、５点が最も優れた性能を有していることを、１点が最も劣っていることを示し、実用上は３点以上が必要である。
【００３５】
0003894967.tif 000002
。
【００３６】
表１から下記のことがわかる。
1)実施例１〜５の用紙はいずれもＯＣＲ帳票付きパンフレット用コート紙としての適性を満たしている。
2)これに対して、塗料の塗工後の坪量が５２ｇ／ｍ2 と少ない比較例１の用紙は、紙厚が薄く混在読み取り適性に劣り、また、剛直度が低く立て置き用のパンフレット用紙としての適性に欠いている。
3)塗工量の合計が１５ｇ／ｍ2 を超える比較例２の用紙は不透明度が高すぎてＯＣＲリーダーでの混在読み取り適性に欠けている。
4)塗料の塗工後の坪量が１００ｇ／ｍ2 を超える比較例３の用紙は、塗工量が１ｇ／ｍ2 と低いため印刷適性に欠けている。
5)比較例４は塗料層を設けない現行のＯＣＲ帳票用紙の例であり、印刷適性に劣っている。
【００３７】
【発明の効果】
以上の説明からわかるように、所定の塗工量、坪量および不透明度を備える本発明のコート紙は、現行のＯＣＲ帳票用紙との混在読み取りが可能であり、しかもパンフレット用紙として使用できるカラー印刷適性を備えている。その結果、パンフレットとＯＣＲ帳票とを一体化したＯＣＲ帳票付きパンフレット用のコート紙として使用できるため、パンフレットとＯＣＲ帳票とを個別に製作してパンフレットにＯＣＲ帳票を挟み込んだり糊付けして一体化する作業を不要にできる等の優れた効果を奏することができる。